(57)【要約】【課題】裏側封止材として着色封止材を用いた場合、封止工程の加熱圧着の際に、着色封止材の材料が溶融流動し、光電変換セルの受光面側に回り込んだり、表側封止材との混ざりこみにより、外観不良が発生したり、また着色剤の存在により、表側封止材、光電変換セル、裏面保護部材との密着性が阻害されるおそれがある。【解決手段】着色封止材は、エチレン−メタクリル酸共重合体、及び黒色着色剤を含み、前記黒色着色剤が前記エチレン−メタクリル酸共重合体１００質量部に対して０.１〜２０質量部添加されている。この着色封止材を用いることで、封止材材料の混ざりこみを防止し、密着性を維持し、外観が良好で意匠性に優れる太陽電池モジュールを提供することができる。【選択図】    図１
2013201232.tif 000002
【特許請求の範囲】
【請求項１】
エチレン−メタクリル酸共重合体、及び黒色着色剤を含む太陽電池用着色封止材であって、前記黒色着色剤が前記エチレン−メタクリル酸共重合体１００質量部に対して０.１〜２０質量部添加されていることを特徴とする太陽電池用着色封止材。
【請求項２】
前記黒色着色剤がカーボンブラックであることを特徴とする請求項１記載の太陽電池用着色封止材。
【請求項３】
前記エチレン−メタクリル酸共重合体のメルトフローレートが０.１〜３０ｇ／１０ｍｉｎ（１９０℃、２．１６ｋｇ荷重）であることを特徴とする請求項１又は２記載の太陽電池用着色封止材。
【請求項４】
前記エチレン−メタクリル酸共重合体のメタクリル酸含有量が１〜３０質量％であることを特徴とする請求項１乃至３のいずれかに記載の太陽電池用着色封止材。
【請求項５】
前記カーボンブラックの平均一次粒径が１０〜１００ｎｍであることを特徴とする請求項２記載の太陽電池用着色封止材。
【請求項６】
前記カーボンブラックの窒素吸着比表面積が１０〜３００ｍ２／ｇであることを特徴とする請求項２乃至５のいずれかに記載の太陽電池用着色封止材。
【請求項７】
前記カーボンブラックのＤＢＰ吸収量が３０〜２００ｃｍ３／１００ｇであることを特徴とする請求項２乃至６のいずれかに記載の太陽電池用着色封止材。
【請求項８】
前記カーボンブラックの揮発分が０．１〜１０％であることを特徴とする請求項２乃至７のいずれかに記載の太陽電池用着色封止材。
【請求項９】
全光線透過率が１％以下であることを特徴とする請求項１乃至８のいずれかに記載の太陽電池用着色封止材。
【請求項１０】
表面保護部材、表側封止材、光電変換セル、裏側封止材、及び裏面保護部材を積層した積層体を加熱圧着して成る太陽電池モジュールにおいて、前記裏側封止材として請求項１乃至９のいずれかに記載の太陽電池用着色封止材が用いられていることを特徴とする太陽電池モジュール。
【発明の詳細な説明】
【技術分野】
【０００１】
本発明は、太陽電池用着色封止材およびその着色封止材を用いた太陽電池モジュールに関する。
【背景技術】
【０００２】
太陽光を利用するクリーンな発電技術として、太陽電池が近年注目を集めている。太陽電池としては、結晶シリコン、非晶シリコン、化合物半導体、有機色素等を用いる多様な方式のものが存在する。中でも、結晶シリコン系太陽電池は耐候性、耐久性に優れ、比較的高い光電変換効率を有しているため、最も普及が進んでいる。
【０００３】
一般的な太陽電池モジュールは、図３に示すとおり表面保護部材１、表側封止材２、光電変換セル３、裏側封止材４、裏面保護部材５が順に並ぶ積層構造となっている。表面保護部材１、表側封止材２、裏側封止材４、裏面保護部材５はそれぞれシート状に形成され、これらが加熱圧着され、表側封止材２と裏側封止材４とで光電変換セル３が封止される。
【０００４】
このような太陽電池を構成するシート状の各材料としては、長期使用に耐え得る高い耐候性が求められる。中でも封止材２，４は、表面保護部材１、裏面保護部材５及び光電変換セル３を接着保持する材料であるため、長期間の高い密着性が必要であり、また、光電変換セル３の受光面側に配置されるものは、透明性が失われないことも求められる。
【０００５】
さらに近年では、太陽電池の受光面から入射した光のうち、光電変換セル３の隙間を通過する光や、薄膜セルよりなる光電変換セル３を透過した光が、そのまま裏面保護部材５を通過してしまい発電に寄与することができないという課題や、バックコンタクト型太陽電池を使用する際に背面の導線が見えてしまうという課題、また屋根一体型とする際に周りの屋根材との色の違いから浮いて見えるという課題があり、これらの課題を解決するために、裏側の封止材４として、着色されたものを用いる技術が開発されており、注目を集めている。着色された封止材を用いる太陽電池モジュールの構成を図１に示してある。この太陽電池モジュールにおいては、裏側封止材４´が着色されている。
【０００６】
着色封止材を用いる太陽電池モジュールとしては、特許文献１に提案されている。
【０００７】
裏側封止材として着色封止材４´を用いた場合、図２に示すとおり封止工程の加熱圧着の際に、着色封止材４´の材料が溶融流動し、光電変換セル３の受光面側に回り込んだり、表側封止材２との混ざりこみにより、外観不良が発生したりするという問題がある。また着色剤の存在により、表側封止材２、光電変換セル３、裏面保護部材５との密着性が阻害されるおそれがある。
【０００８】
その対策として、特許文献１に記載される太陽電池モジュールでは、封止材の黒色着色層を、接着層で挟持することが提案されている。
【先行技術文献】
【特許文献】
【０００９】
【特許文献１】特開２０１０−９３１２０号公報
【発明の概要】
【発明が解決しようとする課題】
【００１０】
しかしながら、特許文献１記載の方法では、所望の封止材を得るのに共押出しや３層積層などを行う必要性があり、生産性が高くない。
【００１１】
本発明は上記のような課題を解決しようとするものであり、混ざりこみを防止し、密着性を維持し、外観が良好で意匠性に優れ、かつ生産性が高い、太陽電池用着色封止材及びその着色封止材を用いた太陽電池モジュールを提供することを目的とする。
【課題を解決するための手段】
【００１２】
上記問題を解決するために請求項１に係る発明は、エチレン−メタクリル酸共重合体、及び黒色着色剤を含む太陽電池用封止材であって、前記黒色着色剤が前記エチレン−メタクリル酸共重合体１００質量部に対して０.１〜２０質量部添加されていることを特徴としている。
【００１３】
請求項２に係る発明は、前記黒色着色剤がカーボンブラックであることを特徴としている。
【００１４】
請求項３に係る発明は、前記エチレン−メタクリル酸共重合体のメルトフローレートが０.１〜３０ｇ／１０ｍｉｎ（１９０℃、２．１６ｋｇ荷重）であることを特徴としている。
【００１５】
請求項４に係る発明は、前記エチレン−メタクリル酸共重合体のメタクリル酸含有量が１〜３０質量％であることを特徴としている。
【００１６】
請求項５に係る発明は、前記カーボンブラックの平均一次粒径が１０〜１００ｎｍであることを特徴としている。
【００１７】
請求項６に係る発明は、前記カーボンブラックの窒素吸着比表面積が１０〜３００ｍ２／ｇであることを特徴としている。
【００１８】
請求項７に係る発明は、前記カーボンブラックのＤＢＰ吸収量が３０〜２００ｃｍ３／１００ｇであることを特徴としている。
【００１９】
請求項８に係る発明は、前記カーボンブラックの揮発分が０．１〜１０％であることを特徴としている。
【００２０】
請求項９に係る発明は、前記着色封止材の全光線透過率が１％以下であることを特徴としている。
【００２１】
請求項１０に係る発明は、表面保護部材、表側封止材、光電変換セル、裏側封止材、裏面保護部材を積層した積層体を加熱圧着して成る太陽電池モジュールにおいて、前記裏側封止材が請求項１乃至９のいずれかに記載の太陽電池用着色封止材であることを特徴としている。
【発明の効果】
【００２２】
本発明によれば、太陽電池モジュールの製造時における封止材の混ざりこみを防止し、良好な密着性を維持し、外観が良好で意匠性に優れ、かつ生産性の高い太陽電池用着色封止材及び太陽電池モジュールを提供することができる。
【図面の簡単な説明】
【００２３】
【図１】着色封止材を用いた太陽電池モジュールの層構成を示す断面図。
【図２】太陽電池モジュールの製造封止工程時における着色封止材の混ざりこみを説明するための断面図。
【図３】一般的な太陽電池モジュールの層構成を示す断面図。
【発明を実施するための形態】
【００２４】
以下、本発明の実施の形態について詳細に説明する。
【００２５】
本発明の太陽電池用着色封止材は、エチレン−メタクリル酸共重合体、及び黒色着色剤を含む材料からなる。前記黒色着色剤は前記エチレン−メタクリル酸共重合体１００質量部に対して０.１〜２０質量部添加されている。これにより裏面保護部材との密着力に優れた着色封止材を得ることが出来る。
【００２６】
黒色着色剤の添加量が０．１質量部未満の場合、エチレン−メタクリル酸共重合体の官能基と黒色着色剤の官能基との反応が弱く裏面保護部材との密着力が低くなってしまう恐れがある。また、２０質量部より大きい場合、黒色着色剤同士が凝集してしまい裏面保護部材との密着力が低くなってしまう恐れがある。
【００２７】
本発明の太陽電池用着色封止材はエチレン−メタクリル酸共重合体、及び黒色着色剤を用いることで高い黒色性、密着性を得ることが出来る。黒色着色剤としては、例えば、カーボンブラック、グラファイト化カーボンブラック、微粒子グラファイトなどを挙げることができる。なかでも高い黒色性、密着性を付与できることから、カーボンブラックを用いることが望ましい。
【００２８】
本発明の太陽電池用着色封止材は、エチレン−メタクリル酸共重合体のメルトフローレートが０.１〜３０ｇ／１０ｍｉｎ（１９０℃、２．１６ｋｇ荷重）であることが望ましい。メルトフローレートが０．１ｇ／１０ｍｉｎより小さい場合は封止材加工時の成形性が悪くなる恐れがあり、３０ｇ／１０ｍｉｎより大きい場合は、モジュール作成時のハンドリングが悪くなる恐れがある。
【００２９】
本発明の太陽電池用着色封止材は、エチレン−メタクリル酸共重合体のメタクリル酸含有量が１〜３０質量％であることが望ましい。メタクリル酸含有量が１質量％より小さい場合は、得られる封止材の透明性が悪くなる恐れがあり、３０質量％より大きい場合は、封止材加工時に気泡が発生する恐れがある。
【００３０】
本発明の太陽電池用着色封止材において黒色着色剤の平均一次粒径は、１０〜１００ｎｍであることが望ましい。平均一次粒径が１０ｎｍより小さい場合は黒色着色剤同士が凝集してしまう能性があり、１００ｎｍより大きい場合は、黒色着色剤の質量あたりの表面積が小さくなってしまい、高い黒色性が得られない恐れがある。
【００３１】
また前記黒色着色剤の窒素吸着比表面積は１０〜３００ｍ２／ｇであることが望ましい。窒素吸着比表面積が１０ｍ２／ｇより小さい場合は、高い分散性が得られない恐れがあり、３００ｍ２／ｇより大きい場合は、高い黒色性が得られない恐れがある。
【００３２】
また前記黒色着色剤のＤＢＰ吸収量は３０〜２００ｃｍ３／１００ｇであることが望ましい。ＤＢＰ吸収量が３０ｃｍ３／１００ｇより小さい場合は、高い分散性が得られない恐れがあり、２００ｃｍ３／１００ｇより大きい場合は、高い黒色性が得られない恐れがある。
【００３３】
また前記黒色着色剤の揮発分は０．１〜１０％であることが望ましい。揮発分が０．１％より小さい場合は、裏側保護部材との密着性が低くなってしまう恐れがあり、１０％より大きい場合は、エチレン−メタクリル酸共重合体と反応してしまい加工性が低下する恐れがある。
【００３４】
本発明の太陽電池用着色封止材は、全光線透過率が１％以下であることが望ましい。全光線透過率が１％より大きい場合は高い黒色性が得られない恐れがある。
【００３５】
前記着色封止材には、密着性、耐候性、熱安定性の観点から、架橋反応開始剤、シランカップリング剤、紫外線吸収剤、酸化防止剤を添加してもよい。
【００３６】
架橋反応開始剤としては、１，１−ジ（ｔ−ブチルパーオキシ）シクロヘキサン、ｔ−ブチルパーオキシ−２−エチルヘキシルモノカーボネート、１，１−ジ（ｔ−ヘキシルパーオキシ）シクロヘキサン、ｎ−ブチル４，４−ジ−（ｔ−ブチルパーオキシ）バレレート、ｔ−ブチルパーオキシ−３，５，５−トリメチルヘキサノエート、２，５−ジメチル−２，５−ジ（ｔ−ブチルパーオキシ）ヘキサン、ｔ−ブチルクミルパーオキシド、２，２−ジ−（ｔ−ブチルパーオキシ）ブタン等が挙げられる。
【００３７】
また、上記架橋反応開始剤の他に架橋反応を促進するための添加剤を添加してもよい。この架橋反応促進用添加剤としては、トリアリルイソシアヌレート、ジアリルフタレート、トリアリルシアヌレート等が挙げられる。
【００３８】
密着性向上のために用いられるシランカップリング剤としては、γ−メタクリロキシプロピルトリメトキシシラン、トリメトキシプロピルシラン、トリメトキシメチルシラン、ビニルトリメトキシシラン、ビニルトリエトキシシラン、トリクロロプロピルシラン、トリエトキシフェニルシラン等が挙げられる。
【００３９】
耐候性向上のために用いられる紫外線吸収剤としては、２−（５−メチル−２−ヒドロキシフェニル）ベンゾトリアゾール、２−（３−ｔ−ブチル−５−メチル−２−ヒドロキシフェニル）−５−クロロベンゾトリアゾール、２−（４，６−ジフェニル−１，３，５−トリアジン−２−イル）−５−［（ヘキシル）オキシ］−フェノール、２，４−ジヒドロキシベンゾフェノン、２−ヒドロキシ−４−ｎ−オクチルオキシベンゾフェノン等が挙げられる。
【００４０】
上記紫外線吸収剤に加え、耐候性向上のために光安定剤を添加してもよい。光安定剤としては、ビス（２，２，６，６−テトラメチル−４−ピペリジル）セバケート、ビス（１−オクチロキシ−２，２，６，６−テトラメチル−４−ピペリジル）セバケート、ビス（１，２，２，６，６−ペンタメチル−４−ピペリジニル）セバケート等が挙げられる。
【００４１】
熱安定性を向上させるために用いられる酸化防止剤としては、１，６−ヘキサンジオール−ビス［３−（３，５−ジ−ｔ−ブチル−４−ヒドロキシフェニル）プロピオネート］、ペンタエリスリチル−テトラキス［３−（３，５−ジ−ｔ−ブチル−４−ヒドロキシフェニル）プロピオネート］、トリス（２，４−ジ−ｔ−ブチルフェニル）フォスファイト、２，４−ビス−（ｎ−オクチルチオ）−６−（４−ヒドロキシ−３，５−ジ−ｔ−ブチルアニリノ）−１，３，５−トリアジン等が挙げられる。
【００４２】
また、ブロッキング防止のため、製膜工程の中で、熱溶融した状態の樹脂シートを表面に凹凸パターンが施されているロール（金属またはゴム製）にかけることで、封止材の最外層に該ロールの凹凸パターンを転写させ、封止材にエンボス加工を施しても良い。
【００４３】
以下に、実施例について説明するが、本発明はこれらの実施例に限定されるものではない。
【実施例】
【００４４】
（実施例１）
エチレン−メタクリル酸共重合体（メタクリル酸含有量１１質量％、メルトフローレート８ｇ／１０ｍｉｎ）７０質量部に対して、黒色着色剤としてカーボンブラック（一次粒径３０ｎｍ、窒素吸着比表面積ｍ２／ｇ、ＤＢＰ吸収量１００ｃｍ３／１００ｇ、揮発分０．６％）３０質量部を溶融、混合してペレット状にして黒色着色マスターバッチを得た。
【００４５】
上記の処理で得られたマスターバッチとエチレン−メタクリル酸共重合体（メタクリル酸含有量１１質量％、メルトフローレート８ｇ／１０ｍｉｎ）を表１の配合になるようにＴダイ法にて製膜を行い、裏側用の着色封止材４´を得た。
【００４６】
（実施例２〜４、比較例１、２）
エチレン−メタクリル酸共重合体、黒色着色剤の配合比を表１のように変更し、実施例１と同様の方法で製膜を行い、裏側用の着色封止材４´を得た。
【００４７】
実施例及び比較例で得られた着色封止材４´を用いて太陽電池モジュールを作成した。すなわち、図２に示す状態と同じように、表面保護部材１、表側封止材２、光電変換セル３、裏側着色封止材４´、裏面保護部材５を重ね合わせて積層し、この積層体を１気圧で加圧しながら１５０℃で１０分キュアして太陽電池モジュールを作成した。表面保護部材１としては白板ガラス（３ｍｍ厚）を、裏面保護部材５としてはフッ化ビニルポリマー（３８μｍ厚）にアルミ（３５μｍ厚）を積層したフィルムを、表側封止材２としてはエチレン−メタクリル酸共重合体を用いた。
【００４８】
上記の処理で得られた太陽電池モジュールについて以下の評価・測定を行った。
【００４９】
（混ざり込み評価）
実施例及び比較例で得られた裏側着色封止材を用いた太陽電池モジュールをそれぞれ１００セット作成し、封止材材料の混ざりこみによる不良品の発生の有無を調べ、混ざりこみが１セットも生じていないものを○、混ざりこみが生じたものを×とした。
【００５０】
（密着強度評価）
実施例及び比較例で得られた裏側着色封止材を用いた太陽電池モジュールについて、初期と恒温恒湿槽で、温度８５℃、湿度８５％、１０００時間保存後のものにカッターナイフで剥離きっかけとして切込みを入れ、裏面保護部材を密着強度測定機のチャックに固定し、１８０°の剥離角度、剥離速度３００ｍｍ／分、測定サンプル幅１０ｍｍの条件で評価を行った。
【００５１】
（全光線透過率評価）
分光光度計を用いて、ＪＩＳ７１０５に従って評価を行った。
【００５２】
（メルトフローレート測定）
メルトインデクサを用いてＪＩＳ７２１０に従って測定を行った。
【００５３】
（酸含有率測定）
赤外分光分析装置を用いて測定を行った。
【００５４】
（カーボンブラック一次粒径測定）
透過型電子顕微鏡により１００万倍で観測、１００個の粒子の平均値の測定を行った。
【００５５】
（カーボンブラック窒素吸着比表面積測定）
ＪＩＳ Ｋ６１２７−２にしたがって測定を行った。
【００５６】
（カーボンブラックＤＢＰ吸収量測定）
ＪＩＳ Ｋ６１２７−４にしたがって測定を行った。
【００５７】
（カーボンブラック揮発分測定）
カーボンブラックを９５０℃で７分間加熱した際の揮発分の測定を行った。
【００５８】
表１に実施例及び比較例についての評価結果を示す。
【表１】
2013201232.tif 000003
【符号の説明】
【００５９】
１…表面保護部材
２…表側封止材
３…光電変換セル
４…裏側封止材
４´…裏側着色封止材
５…裏面保護部材
【図１】
2013201232.tif 000004
【図２】
2013201232.tif 000005
【図３】
2013201232.tif 000006